(57)【特許請求の範囲】
【請求項１】
支持体上に感光層を有する電子写真感光体において、該感光層が、下記式（１−１）又は式（１−２）で示される反応性基を有し、且つ、下記式（２０）乃至（２４）及び式（２８）乃至（３２）から選ばれたフマル酸エステル構造を有するモノマーと、該モノマーと反応可能な反応性基を有する電荷輸送物質との共重合物を含有することを特徴とする電子写真感光体。
【外１】
0003897522.tif 000017
【外２】
0003897522.tif 000018
【請求項２】
前記電荷輸送物質が有する反応性基が下記構造から選ばれる構造を有する請求項１に記載の電子写真感光体。
【外３】
0003897522.tif 000019
【請求項３】
請求項１又は２のいずれかに記載の電子写真感光体、および、帯電手段、現像手段およびクリーニング手段からなる群より選ばれる少なくとも１つの手段を一体に支持し、電子写真装置本体に着脱自在であることを特徴とするプロセスカートリッジ。
【請求項４】
前記帯電手段が接触帯電手段である請求項３に記載のプロセスカートリッジ。
【請求項５】
請求項１又は２のいずれかに記載の電子写真感光体、帯電手段、露光手段、現像手段及び転写手段を有することを特徴とする電子写真装置。
【請求項６】
前記帯電手段が接触帯電手段である請求項５に記載の電子写真装置。
【発明の詳細な説明】
【０００１】
【発明の属する技術分野】
本発明は電子写真感光体、該電子写真感光体を有するプロセスカートリッジおよび電子写真装置に関し、詳しくは特定の樹脂を含有する電子写真感光体、該電子写真感光体を有するプロセスカートリッジおよび電子写真装置に関する。
【０００２】
【従来の技術】
電子写真方法は米国特許２２９７６９１号公報に示されるように露光の間に受けた照射量に応じて電気抵抗が変化しかつ暗所では絶縁性の物質をコーティングした支持体よりなる光導電性材料を用いる。この光導電性材料を用いた電子写真感光体に要求される基本的な特性としては、（１）暗所で適当な電位に帯電できること、（２）暗所において電位の逸散が少ないこと、および（３）光照射によって速やかに電荷を逸散せしめることなどが挙げられる。
【０００３】
従来、電子写真感光体としてはセレン、酸化亜鉛および硫化カドミウムなどの無機光導電性化合物を主成分とする感光層を有する無機感光体が広く使用されてきた。しかし、これらは前記（１）〜（３）の条件は満足するが熱安定性、耐湿性、耐久性や生産性において必ずしも満足できるものではなかった。
【０００４】
無機感光体の欠点を克服する目的で様々な有機光導電性化合物を主成分とする電子写真感光体の開発が近年盛んに行われている。例えば、米国特許３８３７８５１号公報にはトリアリルピラゾリンを含有する電荷輸送層を有する感光体、また米国特許３８７１８８０号公報にはペリレン顔料の誘導体からなる電荷発生層と３−プロピレンとホルムアルデヒドの縮合体からなる電荷輸送層からなる感光体などが公知である。
【０００５】
さらに、有機光導電性化合物はその化合物によって電子写真感光体の感光波長域を自由に選択することが可能であり、例えばアゾ顔料では特開昭６１−２７２７５４号公報や特開昭５６−１６７７５９号公報には可視領域で高感度を示す物質が開示されており、また特開昭５７−１９５７６号公報や特開昭６１−２２８４５３号公報には赤外線領域まで感度を有する化合物が開示されている。
【０００６】
これらの材料のうち赤外線領域に感度を示すものは、近年進歩の著しいレーザービームプリンター（以下ＬＢＰと略す）やＬＥＤプリンターに使用されその需要頻度は高くなってきている。
【０００７】
これら有機光導電性化合物を用いた電子写真感光体は、電気的および機械的の双方の特性を満足させるために、電荷輸送層と電荷発生層を積層させた機能分離型の感光体として利用される場合が多い。
【０００８】
一方、当然のことながら、電子写真感光体には適用される電子写真プロセスに応じた感度、電気的特性、さらには光学的特性を備えていることが要求される。
【０００９】
特に、繰り返し使用される電子写真感光体においては、その電子写真感光体表面にはコロナまたは接触帯電、露光、トナー現像、転写工程および表面クリーニングなどの電気的および機械的外力が直接加えられるため、それらに対する耐久性も要求される。
【００１０】
具体的には帯電時のオゾンおよび窒素酸化物による電気的劣化や、帯電時の放電、クリーニング部材の摺擦によって表面が摩耗したり傷が発生したりする機械的劣化および電気的劣化に対する耐久性が求められている。
【００１１】
電気的劣化は光が照射した部分にキャリアーが滞留し光が照射していない部分と電位差が生じる現象が特に問題であり、これはフォトメモリーとして生じる。
【００１２】
機械的劣化は、特に無機感光体と異なり物質的に柔らかいものが多い有機感光体が機械的劣化に対する耐久性が劣るため、耐久性向上は特に切望されているものである。
【００１３】
上記のような感光体に要求される耐久特性を満足させるためにいろいろ試みがなされてきた。
【００１４】
表面層によく使用され摩耗性および電気特性に良好な樹脂としてはビスフェノールＡを骨格とするポリカーボネート樹脂が注目されているが、前述したような問題点全てを解決できるわけでもなく、次のような問題点を有している。
【００１５】
（１）溶解性に乏しくジクロロメタンや１，２−ジクロロエタンなどのハロゲン化脂肪族炭化水素類の一部にしか良好な溶解性を示さない上、これらの溶剤は低沸点のため、これらの溶剤で調製した塗工液を用いて感光体を製造すると塗工面が白化し易い。塗工液の固形分管理などにも手間がかかる。
【００１６】
（２）ハロゲン化脂肪族炭化水素類以外の溶剤に対してはテトラヒドラフラン、ジオキサン、シクロヘキサンノンあるいはそれらの混合溶剤に一部可溶であるが、その溶液は数日でゲル化するなど経時性が悪く感光体製造には不向きである。
【００１７】
（３）さらに、上記（１）および（２）が改善されたとしてもビスフェノールＡを骨格とするポリカーボネート樹脂にはソルベントクラックが発生し易い。
【００１８】
（４）加えて、従来のポリカーボネート樹脂では該樹脂で形成された被膜に潤滑性がないため感光体に傷が付き易く、電子写真感光体の摩耗量を低くするようなクリーニング設定では画像欠陥になったり、クリーニングブレードの早期の劣化によるクリーニング不良やトナー融着などが生じてしまったりすることがあった。
【００１９】
前記（１）および（２）に挙げた溶液安定性についてはポリカーボネートＺ樹脂を使用するか、ビスフェノールＺやビスフェノールＣなどと共重合させることによって解決されてきた。
【００２０】
また、ソルベントクラックについても特開平６−５１５４４号公報や特開平６−７５４１５号公報に開示されているようにシリコン変成ポリカーボネートやエーテル変成ポリカーボネートを用いることにより解決することが可能である。ところが、これら変成ポリカーボネートは従来のポリカーボネート樹脂に比べソルベントクラックを対策するためのポリマー内の内部応力に対して柔軟性を持たしている構造をとっているため、結果、重合体本体の機械的強度が低下するという欠点があった。
【００２１】
さらに近年、特開昭５７−１７８２６号公報や特開昭５８−４０５６６号公報に開示してあるような帯電部材に直接電圧をかけ電子写真感光体に電荷を印加する接触帯電方式が主流となりつつある。これは導電ゴムなどで構成されたローラー状の帯電部材を直接電子写真感光体に当接させ電荷を印加する方法であり、スコロトロンなどに比べ、オゾン発生量が格段に少ない、スコロトロンは帯電器に流す電流の８０％前後はシールドに流れるため浪費されるのに対して、接触帯電はこの浪費分がなく非常に経済的であるなどのメリットを持つ。
【００２２】
しかし、接触帯電はパッシェン則による放電による帯電のための帯電安定性が非常に悪いという欠点を持つ。この対策として直流電圧に交流電圧を重畳させた、いわゆるＡＣ／ＤＣ帯電方式が考案されている（特開昭６３−１４９６６８号公報）。
【００２３】
この帯電方式により帯電時の安定性は良化したが、ＡＣを重畳するために電子写真感光対表面の放電量は大幅に増大するため、電子写真感光体の削れ量が増加してしまうという欠点を新たに生じてしまい、機械的強度のみならず電気的強度も要求されるようになってきた。
【００２４】
【発明が解決しようとする課題】
本発明の目的は、従来のポリカーボネート樹脂を表面層として有していた問題点を解決し、耐ソルベントクラック性を持ちつつ機械的強度が強く、接触帯電による電気的劣化にも強い電子写真感光体、該電子写真感光体を有するプロセスカートリッジおよび電子写真装置を提供することにある。
【００２５】
【課題を解決するための手段】
すなわち、本発明は、支持体上に感光層を有する電子写真感光体において、該感光層が、下記式（１−１）又は式（１−２）で示される反応性基を有し、且つ、下記式（２０）乃至（２４）及び式（２８）乃至（３２）から選ばれたフマル酸エステル構造を有するモノマーと、該モノマーと反応可能な反応性基を有する電荷輸送物質との共重合物を含有することを特徴とする電子写真感光体である。
【００２６】
【外４】
0003897522.tif 000002
【外５】
0003897522.tif 000003
【００２７】
また、本発明は、上記電子写真感光体を有するプロセスカートリッジおよび電子写真装置である。
【００２８】
【発明の実施の形態】
本発明に係る式（１−１）または（１−２）の反応性基を有するモノマーは、芳香族アミン構造を有する電荷輸送物質を混合する系で使用する場合には、モノマーの反応性が高く、高強度が得られるため、モノマー構造中にフマル酸エステル構造を有していることが必要である。
【００２９】
さらに、機械的強度を高めるという観点から、混合する電荷輸送物質は、式（１−１）または（１−２）の反応性基を有するモノマーと反応可能な反応性基を有し、具体的には、以下の構造から選ばれる反応性基を有していることが好ましい。
【００３０】
【外６】
0003897522.tif 000004
【００３１】
上記の反応性基を有する電荷輸送物質の基本構造に特に制限はないが、下記構造式（３）〜（４）で示される芳香族アミン構造を有する電荷輸送物質が好ましい。
【００３２】
【外７】
0003897522.tif 000005
（式中、Ａｒ１、Ａｒ２およびＡｒ３は、それぞれ置換されてもよい芳香環基または複素環基を示す。Ａｒ１、Ａｒ２およびＡｒ３の少なくとも１つは前記式（１−１）または（１−２）で示される反応性基と反応可能な反応性基を有する。）
【００３３】
【外８】
0003897522.tif 000006
（式中、Ａｒ４およびＡｒ５は置換されてもよい芳香環基を示し、Ａｒ６は置換されてもよい２価の芳香環基または２価の複素環基を示し、Ｒ１は置換されてもよいアルキル基または芳香環基を示し、Ｒ２は水素原子、置換されてもよいアルキル基または芳香環基を示す。ｍは１または２であり、Ｒ１とＲ２は結合して環を形成してもよい。Ａｒ４、Ａｒ５、Ｒ１およびＲ２の少なくとも１つは前記式（１−１）または（１−２）で示される反応性基と反応可能な反応性基を有する。）
【００３４】
上記表現のアルキル基としてはメチル、エチル、プロピルなどの基、芳香環基としてはフェニル、ナフチル、アンスリルなどの基、複素環基としてはピリジル、チオニル、チアゾイル、カルバゾイル、ベンゾイミダゾリル、ヘンゾチアゾリルなどの基が挙げられる。
【００３５】
以下に、本発明に用いられるモノマー例を示す。
【００３６】
【表１】
0003897522.tif 000007
【００３７】
以上の中では、本発明に用いるモノマーとしては電荷輸送物質との相溶性の点で、２０が好ましい。
【００３８】
本発明の電子写真感光体は、特に優れた耐ソルベントクラック性と機械的強度とＡＣ帯電における耐電気特性を合わせ持ち、良好な電子写真特性を持つものである。
【００３９】
本発明のバインダー樹脂は、式（１−１）または（１−２）で示される反応性基を有しているため成膜時の加熱により縮合反応が進行し、硬化することにより結合密度が高まるために、高分子被膜全体の耐久性が上がると同時にソルベントクラックにも強くなるものと考えられる。
【００４０】
本発明の電子写真感光体においては、本発明のバインダー樹脂を形成する上記のモノマーが単一のものであっても、２種類以上の複数のモノマーを有していてもよい。
【００４１】
また、必要に応じて、膜の均一性を高める目的で、本発明の顕著な効果が得られる範囲で、既存の樹脂、オリゴマーを含有してもよい。
【００４２】
その他必要に応じて、光カチオン重合開始剤などの開始剤や、フッ素原子含有樹脂微粒子などの滑剤、酸化防止剤や金属酸化物などの無機フィラーなどを含有してもよい。
【００４３】
以下、本発明に用いる電子写真感光体の構成について説明する。
【００４４】
本発明における電子写真感光体は、感光層が電荷輸送物質と電荷発生物質を同一の層に含有する単層型であっても、電荷輸送物質を含有する電荷輸送層と電荷発生物質を含有する電荷発生層に分離した積層型でもよいが、電子写真特性的には積層型が好ましい。本発明に用いられる重合物は優れた耐久性を有するため、電子写真感光体の表面層に含有されることが好ましい。さらには、電荷輸送層に含有されることが好ましい。
【００４５】
使用する支持体は導電性を有するものであればよく、アルミニウムおよびステンレスなどの金属、あるいは導電層を設けた金属、紙およびプラスチックなどが挙げられ、形状はシート状や円筒状などが挙げられる。
【００４６】
ＬＢＰなど画像入力がレーザー光の場合は、散乱による干渉縞防止、または支持体の傷を被覆することを目的とした導電層を設けてもよい。これはカーボンブラックおよび金属粒子などの導電性粉体をバインダー樹脂に分散させて形成することができる。導電層の膜厚は５〜４０μｍであることが好ましく、１０〜３０μｍであることがより好ましい。
【００４７】
その上に接着機能を有する中間層を設ける。中間層の材料としてはポリアミド、ポリビニルアルコール、ポリエチレンオキシド、エチルセルロース、カゼイン、ポリウレタンおよびポリエーテルウレタンなどが挙げられる。これらは適当な溶剤に溶解して塗布される。中間層の膜厚は０．０５〜５μｍであることが好ましく、０．３〜１μｍであることがより好ましい。
【００４８】
中間層の上には電荷発生層が形成される。本発明に用いられる電荷発生物質としてはセレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドンおよび非対称キノシアニン系の各顔料が挙げられる。
【００４９】
機能分離型の場合、電荷発生層は前記電荷発生物質を、好ましくは質量で０．３〜４倍量のバインダー樹脂および溶剤と共にホモジナイザー、超音波分散、ボールミル、振動ボールミル、サンドミル、アトライター、ロールミルおよび液衝突型高速分散機などの方法でよく分散し、分散液を塗布し、乾燥させて形成される。電荷発生層の膜厚は５μｍ以下であることが好ましく、０．１〜２μｍであることがより好ましい。
【００５０】
電荷輸送層は主として電荷輸送物質と本発明のバインダー樹脂とを溶剤中に溶解させた塗料を塗工乾燥して形成する。用いられる電荷輸送物質としてはトリアリールアミン系化合物、ヒドラゾン化合物、スチルベン化合物、ピラゾリン系化合物、オキサゾール系化合物、トリアリルメタン系化合物およびチアゾール系化合物などが挙げられる。
【００５１】
これらは、好ましくは質量で０．５〜２倍量のバインダー樹脂と組み合わされ塗工し、乾燥し電荷輸送層を形成する。電荷輸送層の膜厚は５〜４０μｍであることが好ましく、１５〜３０μｍであることがより好ましい。
【００５２】
また、感光層が単層型の場合、前述の電荷発生物質、電荷輸送物質およびバインダー樹脂を含有する。膜厚は１０〜５０μｍであることが好ましく、２０〜４０μｍであることがより好ましい。
【００５３】
図１に本発明の電子写真感光体を有するプロセスカートリッジを有する電子写真装置の概略構成を示す。
【００５４】
図において、１はドラム状の本発明の電子写真感光体であり、軸２を中心に矢印方向に所定の周速度で回転駆動される。感光体１は、回転過程において、１次帯電手段３によりその周面に正または負の所定電位の均一帯電を受け、ついで、スリット露光やレーザービーム走査露光などの露光手段（不図示）からの露光光４を受ける。こうして感光体１の周面に静電潜像が順次形成されていく。
【００５５】
形成された静電潜像は、ついで現像手段５によりトナー現像され、現像されたトナー現像像は、不図示の給紙部から感光体１と転写手段６との間に感光体１の回転と同期取り出されて給紙された転写材７に、転写手段６により順次転写されていく。
【００５６】
像転写を受けた転写材７は、感光体面から分離されて像定着手段８へ導入されて像定着を受けることによりコピーとして装置外へプリントアウトされる。
【００５７】
像転写後の感光体１の表面は、クリーニング手段９によって転写残りトナーの除去を受けて清浄面化され、さらに前露光手段（不図示）からの前露光光１０により除電処理された後、繰り返し画像形成に使用される。なお、図１のように１次帯電手段３が帯電ローラーなどに用いた接触帯電手段である場合は、前露光は必ずしも必要ではない。
【００５８】
接触帯電手段の帯電部材には、ローラー形状、ブラシ形状、ベルト形状およびブレード形状など、いずれの形態でも使用できるが、ローラー形状で用いられることが好ましい。図２は、ローラー形状の本発明に用いられる帯電部材１３の層構成の例を示す。
【００５９】
接触帯電方式においては、帯電部材１３と感光体表面との均一な当接状態を確保するために、帯電部材１３に適度な弾性が必要である。そのため、帯電部材１３は、電圧を印加する、ステンレスなどの導電性支持体１３ａとその周囲にゴムや発泡体等を含有する導電性弾性層１３ｂ、さらに、必要に応じて、導電性弾性層１３ｂ上に摩耗性向上や感光体表面の汚染防止のために設けられる導電性被覆層１３ｃを有することが好ましい。
【００６０】
本発明においては、上述の電子写真感光体１、１次帯電手段３、現像手段５およびクリーニング手段９などの構成要素のうち、複数のものをプロセスカートリッジとして一体に結合して構成し、このプロセスカートリッジを複写機やレーザービームプリンターなどの電子写真装置本体に対して着脱自在に構成しても良い。例えば、１次帯電手段３、現像手段５およびクリーニング手段９の少なくとも１つを感光体１と共に一体に支持してカートリッジ化して、装置本体のレール１２などの案内手段を用いて装置本体に着脱自在なプロセスカートリッジ１１とすることができる。
【００６１】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動および液晶シャッターアレイの駆動などにより照射される光である。
【００６２】
本発明の電子写真感光体は電子写真複写機に利用するのみならず、レーザービームプリンター、ＣＲＴプリンター、ＬＥＤプリンター、液晶プリンターおよびレーザー製版など電子写真応用分野にも広く用いることができる。
【００６３】
以下、実施例に従って説明する。実施例中、「部」は質量部を示す。
【００６４】
実施例１〜３
直径３０ｍｍ×２５４ｍｍのアルミニウムシリンダーを支持体とし、それに、以下の材料より構成される塗料を支持体上に浸漬コーティング法で塗布し、１４０℃で３０分熱硬化して、膜厚が１８μｍの導電層を形成した。
【００６５】
導電性顔料：ＳｎＯ２  コート処理硫酸バリウム      １０部
抵抗調節用顔料：酸化チタン                          ２部
バインダー樹脂：フェノール樹脂                      ６部
レベリング材：シリコーンオイル              ０．００１部
溶剤：メタノール、メトキシプロパノール０．２／０．８    ２０部
【００６６】
次に、この上にＮ−メトキシメチル化ナイロン３部および共重合ナイロン３部をメタノール６５部およびｎブタノール３０部の混合溶媒に溶解した溶液を浸漬コーティング法で塗布して、膜厚が０．７μｍの中間層を形成した。
【００６７】
その上に、ＣｕＫα特性Ｘ線回折のブラック角２θ±０．２°の７．４°および２８．２°に強いピークを有するヒドロキシガリウムフタロシアニン４部、ポリビニルブチラール（商品名：エスレックＢＸ−１、積水化学製）２部およびシクロヘキサノン８０部を直径１ｍｍガラスビーズを用いたサンドミル装置で４時間分散した後、エチルアセテート８０部を加えて電荷発生層用分散液を調製した。これを浸漬コーティング法で塗布して、膜厚が０．２μｍの電荷発生層を形成した。
【００６８】
さらに、第２表の電荷輸送物質を１０部、および第３表のモノマー１２部をモノクロロベンゼン６０部およびジクロロメタン４０部の混合溶媒に溶解して電荷輸送層用塗料を作成し、電荷発生層上に浸漬コーティング法で塗布し、１５０℃で１時間乾燥して、膜厚が２３μｍの電荷輸送層を形成した。
なお、モノマー例３４は下記に示す構造を有する。
【外９】
0003897522.tif 000008
【００６９】
【表２】
0003897522.tif 000009
【００７０】
【表３】
0003897522.tif 000010
【００７１】
次に、評価について説明する。
【００７２】
装置はヒューレットパッカード製ＬＢＰ「レーザージェット４０００」（プロセススピード９４．２ｍｍ／ｓ）を改造して用いた。改造は１次帯電のピーク間電圧を２０％ｕｐとした。作成した電子写真感光体をこの装置で２８℃、９０％ＲＨ下で通紙耐久試験を行った。シーケンスはプリント１枚ごとに１回停止する間欠モードとした。
【００７３】
トナーがなくなったならば補給し画像に問題がでるまで耐久した。
【００７４】
また、ＪＩＳのＫ７２０４に準じて、研磨テープを用いたテーパー摩耗試験機を用い２０分摩耗させ、そのときの質量減少分を測定した。
【００７５】
さらに、電子写真感光体の一部に２５００ｌｘ、１５分間の白色蛍光灯の光を当て５分間放置後、明部電位を測定し、光を当てる前の明部電位との差をフォトメモリー値とした。
【００７６】
さらに、感光体表面に指脂を付着させ４８時間放置し、４００倍の顕微鏡観察によりソルベントクラックの有無を観察し、耐ソルベントクラック性を評価した。なお、ソルベントクラックがないものを○、あるものを×として示す。
【００７７】
その結果を第４表に示す。
【００７８】
【表４】
0003897522.tif 000011
【００７９】
比較例１〜２
直径３０ｍｍ×２５４ｍｍのアルミニウムシリンダーを支持体として、実施例１と同様にして、導電層および中間層を形成した。
【００８０】
次に、ＣｕＫα特性Ｘ線回折のブラッグ角２θ±０．２°の９．０°、１４．２°、２３．９°および２７．１°に強いピークを有するオキシチタニウムフタロシアニン（ＴｉＯＰｃ）４部、ポリビニルブチラール（商品名：エスレックＢＭ２、積水化学製）２部およびシクロヘキサノン６０部を直径１ｍｍガラスビーズを用いたサンドミル装置で４時間分散した後、エチルアセテート１００部を加えて電荷発生層用分散液を調製した。これを浸漬コーティング法で塗布して、膜厚が０．３μｍの電荷発生層を形成した。
【００８１】
次に、下記構造式のアミン化合物９部、
【００８２】
【外１０】
0003897522.tif 000012
下記構造式のスチリル化合物１部、
【００８３】
【外１１】
0003897522.tif 000013
および第５表に記載するポリマー１２部をモノクロロベンゼン６０部およびジクロロメタン４０部の混合溶媒に溶解した。
【００８４】
この塗料を浸漬コーティング法で塗布し、１２０℃で２時間乾燥して、膜厚が２２μｍの電荷輸送層を形成した。
【００８５】
感光体の評価は、実施例１と同様の方法で行った。その結果を第７表に示す。
【００８６】
【表５】
0003897522.tif 000014
【００８７】
比較例３〜５
比較例１の電荷輸送層のポリマーに代えて第６表のモノマーを用いた以外は、比較例１と同様に電子写真感光体を作成し評価した。その結果を第７表に示す。
【００８８】
【表６】
0003897522.tif 000015
【００８９】
【表７】
0003897522.tif 000016
【００９０】
【発明の効果】
発明によれば、機械的強度を損なうことなく優れた耐ソルベントクラック性を有し、さらに、機械的強度が強く、かつ接触帯電による放電に対する耐電気特性が良好であり製造が容易な接触帯電に適した、電子写真感光体、該電子写真感光体を有するプロセスカートリッジおよび電子写真装置を提供することが可能となった。
【図面の簡単な説明】
【図１】  本発明の電子写真感光体を有するプロセスカートリッジを有する電子写真装置の概略構成の例を示す図である。
【図２】  本発明に用いられるローラー形状の帯電部材の層構成の例を示す図である。
【図１】
0003897522.tif 000020
【図２】
0003897522.tif 000021